(57)【特許請求の範囲】
【請求項１】
下記（１）〜（４）の全てを満たすことを特徴とする、ディスプレイ用ハーフミラーフィルム。
（１）樹脂Ａからなる層（以下、Ａ層という）と樹脂Ｂからなる層（以下、Ｂ層という）を有し、厚み方向に交互に合計２５０層以上積層され、前記積層フィルムの層厚み構成が、４段以上の傾斜構造を有し、前記４段以上の傾斜構造が一方の表面から反対の表面に向かうにつれて層厚みが減少から増加に変化、及び増加から減少に変化する構造を有しており、少なくとも１μｍ以上２０μｍ以下である厚みの厚膜層が３層以上含まれ、かつ該厚膜層が両側の最表層と、前記層厚みが減少から増加に変化、及び増加から減少に変化する箇所に有する積層フィルムであること。
（２）波長帯域４００〜７００ｎｍにおける平均反射率が４０％以上８０％以下であり、平均反射率と平均透過率の和が９０％以上であること。
（３）フィルム表面の１ｍ×１ｍの範囲における彩度が０以上７以下であること。
（４）フィルム表面に平均高さ±５ｎｍ以上、かつ長径５０ｍｍ以上の凹凸がないこと。
【請求項２】
波長帯域４００〜７００ｎｍにおける平均反射率と波長帯域７００〜９００ｎｍにおける平均反射率の差の絶対値が５％以下である、請求項１に記載のディスプレイ用ハーフミラーフィルム。
【請求項３】
前記積層フィルムの少なくとも片面に、アクリル・ウレタン共重合樹脂と２種類以上の架橋剤からなる易接着層が設けられた、請求項１又は２に記載のディスプレイ用ハーフミラーフィルム。
【請求項４】
前記積層フィルムの厚みが、１０８μｍ以上１２２μｍ以下である請求項１〜３のいずれかに記載のディスプレイ用ハーフミラーフィルム。
【請求項５】
前記積層フィルムが、層対厚み１２０ｎｍ以上２２０ｎｍ未満の層数が、層対厚み２２０ｎｍ以上３５０ｎｍ以下の層数に対して１．０５倍以上２．５倍以下である請求項１〜４のいずれかに記載のディスプレイ用ハーフミラーフィルム。
【請求項６】
請求項１〜５のいずれかに記載のディスプレイ用ハーフミラーフィルムにおいて、ガラス、粘着剤、及びディスプレイ用ハーフミラーフィルムをこの順に積層して得られる、ディスプレイ用ハーフミラーガラス積層体。
【請求項７】
前記ディスプレイ用ハーフミラーフィルムの片面に印刷層が設けられた、請求項６に記載のディスプレイ用ハーフミラーガラス積層体。
【発明の詳細な説明】
【技術分野】
【０００１】
本発明は、ディスプレイ用ハーフミラーフィルムに関する。
【背景技術】
【０００２】
近年、表示と通信にデジタル技術を活用してディスプレイ上に映像や情報を表示するデジタルサイネージと呼ばれる広告媒体が急速に拡大しており、ミラーディスプレイとセンサーを組み合わせることで無人時は鏡、人が近付いた時はディスプレイを表示させるハーフミラーとして、従来とは異なる空間演出が可能となっている。また、各種表示装置、テレビジョン装置、携帯型電子機器、鏡用ディスプレイ装置等の様々なミラーディスプレイ装置が開発されている。
【０００３】
そのような中で、ディスプレイを動作していない状態において、ハーフミラーの裏面側が極力見えないように構成すると共に、ディスプレイ動作時はディスプレイ映像を鮮明に見えることができる薄型ディスプレイ用ハーフミラー及びそのハーフミラーを用いた薄型ディスプレイ装置が提案されている（特許文献１参照）。また、表示部の外観不良が少なく、後加工成形が可能であり、さらに表示部での風景などの外部情報および情報の視認性が向上するヘッドアップディスプレイおよびそれを用いた移動機器が提案されている（特許文献２参照）。
【先行技術文献】
【特許文献】
【０００４】
【特許文献１】特許第５２３２８３９号公報
【特許文献２】特開２０１３−５４３５０号公報
【発明の概要】
【発明が解決しようとする課題】
【０００５】
特許文献１記載の薄型ディスプレイ用ハーフミラーは、ハーフミラーの裏面側に透明フィルムと遮光フィルムを貼着するだけで構成することができ、ハーフミラーは無色透明のガラス板の裏面全体にスパッタリングによって光を一部透過する金属薄膜層を設けたハーフミラーである。しかしながら、金属を使用しているため、紫外・可視光領域に吸収帯を持ち、光の反射率と透過率を足しても１００％を大きく下回り、ミラーディスプレイとして高反射が必要な場合、ディスプレイの透過率が低くなるためディスプレイの表示が見難くなる。また、ディスプレイの輝度を上げるために、消費電力が高くなる問題が有った。さらに、一層ずつ積み上げて積層するため、工程上の問題である蒸着ムラや印刷ムラが頻発し易く、外観不良となるケースが多く、ディスプレイの大型化によりコスト高が問題となっていた。
【０００６】
特許文献２記載のヘッドアップディスプレイは、表示部が、透明基材、接着層、ハーフミラー材の順で構成されており、ハーフミラー材は、光の吸収・拡散効果がほとんど無い、異なる屈折率の２種類の樹脂層を交互に５０層以上積層し、最表層の厚膜層の厚みを５μｍ以上とすることで、接着層の凹凸がハーフミラー材の内部の薄膜層へ転写することを防止することができる。しかしながら、積層不良に起因するフローマークの発生による表面凹凸の抑制、また、積層不良に起因する大型ディスプレイにおける部分的な色付きによる彩度の上昇及び斜めから視認した際の色変化については十分に考慮されていない。
【０００７】
そこで本発明の課題は上記した従来技術の問題点を解決し、優れた表面品位と低彩度を有し、視認角度による色変化が小さく、かつ優れた反射性と透過性を両立するディスプレイ用ハーフミラーフィルムを提供することにある。
【課題を解決するための手段】
【０００８】
本発明は、かかる課題を解決するために、次のような手段を採用するものである。すなわち、
［Ｉ］下記（１）〜（４）の全てを満たすことを特徴とする、ディスプレイ用ハーフミラーフィルム。
（１）樹脂Ａからなる層（以下、Ａ層という）と樹脂Ｂからなる層（以下、Ｂ層という）を有し、厚み方向に交互に合計２５０層以上積層され、前記積層フィルムの層厚み構成が、４段以上の傾斜構造を有し、前記４段以上の傾斜構造が一方の表面から反対の表面に向かうにつれて層厚みが減少から増加に変化、及び増加から減少に変化する構造を有しており、少なくとも１μｍ以上２０μｍ以下である厚みの厚膜層が３層以上含まれ、かつ該厚膜層が両側の最表層と、前記層厚みが減少から増加に変化、及び増加から減少に変化する箇所に有する積層フィルムであること。
（２）波長帯域４００〜７００ｎｍにおける平均反射率が４０％以上８０％以下であり、平均反射率と平均透過率の和が９０％以上であること。
（３）フィルム表面の１ｍ×１ｍの範囲における彩度が０以上７以下であること。
（４）フィルム表面に平均高さ±５ｎｍ以上、かつ長径５０ｍｍ以上の凹凸がないこと。
［ＩＩ］波長帯域４００〜７００ｎｍにおける平均反射率と波長帯域７００〜９００ｎｍにおける平均反射率の差の絶対値が５％以下であることを特徴とする、［Ｉ］に記載のディスプレイ用ハーフミラーフィルム。
［ＩＩＩ］前記積層フィルムの少なくとも片面に、アクリル・ウレタン共重合樹脂と２種類以上の架橋剤からなる易接着層が設けられた、［Ｉ］又は［ＩＩ］に記載のディスプレイ用ハーフミラーフィルム。
［ＩＶ］前記積層フィルムの厚みが、１０８μｍ以上１２２μｍ以下である［Ｉ］〜［ＩＩＩ］のいずれかに記載のディスプレイ用ハーフミラーフィルム。
［Ｖ］前記積層フィルムが、層対厚み１２０ｎｍ以上２２０ｎｍ未満の層数が、層対厚み２２０ｎｍ以上３５０ｎｍ以下の層数に対して１．０５倍以上２．５倍以下である［Ｉ］〜［ＩＶ］のいずれかに記載のディスプレイ用ハーフミラーフィルム。
［ＶＩ］［Ｉ］〜［Ｖ］のいずれかに記載のディスプレイ用ハーフミラーフィルムにおいて、ガラス、粘着剤、及びディスプレイ用ハーフミラーフィルムをこの順に積層して得られる、ディスプレイ用ハーフミラーガラス積層体。
［ＶＩＩ］前記ディスプレイ用ハーフミラーフィルムの片面に印刷層が設けられた、［ＶＩ］に記載のディスプレイ用ハーフミラーガラス積層体。
【発明の効果】
【０００９】
本発明により、優れた表面品位と低彩度を有し、視認角度による色変化が小さく、さらに優れた反射性と透過性を両立するディスプレイ用ハーフミラーフィルムを得ることができる。
【００１０】
より具体的には、ハーフミラー材として、光吸収が小さいため反射と透過のバランスが良く、ディスプレイ用途に求められる彩度の低さ、視認角度が制限されない色の安定性、及びディスプレイ透過時に視認されるスジが無く表面品位に優れるため、それを用いたミラーディスプレイ装置として、例えば、各種表示装置、テレビジョン装置、デジタルサイネージ、携帯型電子機器、鏡用ディスプレイ装置等に好適に用いることができる。
【図面の簡単な説明】
【００１１】
【図１】実施例１〜３、７、８、比較例１、及び比較例２の設計層厚みを示す図
【図２】実施例４の設計層厚みを示す図
【図３】実施例５の設計層厚みを示す図
【図４】実施例６の設計層厚みを示す図
【図５】比較例３の設計層厚みを示す図
【図６】比較例４の設計層厚みを示す図
【図７】比較例５の設計層厚みを示す図
【発明を実施するための形態】
【００１２】
本発明のディスプレイ用ハーフミラーフィルムは、樹脂Ａからなる層（以下、Ａ層という）と樹脂Ｂ層からなる層（以下、Ｂ層という）を有し、厚み方向に交互に合計２５０層以上積層され、少なくとも１μｍ以上２０μｍ以下である厚みの厚膜層が３層以上含まれ、かつ該厚膜層が両側の最表層となる積層フィルムである。
【００１３】
本発明における積層フィルムは、厚み方向に交互に合計２５０層以上積層された構造である必要がある。より好ましくは、厚み方向に交互に合計４００層以上積層された構造であり、さらに好ましくは、８００層以上積層された構造である。２５０層未満の場合、可視光を均一に反射できず、彩度の大きなフィルムとなってしまうことがある。
【００１４】
本発明における積層フィルムは、少なくとも１μｍ以上２０μｍ以下である厚みの厚膜層が３層以上含まれ、かつ該厚膜層が両側の最表層となることが必要である。より好ましくは、５μｍ以上１０μｍ以下である。１μｍ未満の場合、積層不良に起因するフローマークが発生することで表面凹凸が発生し、ディスプレイ透過時にフィルム表面がスジ状に見えることがある。また、積層不良に起因する部分的な色付きが発生し、その部分の彩度が上昇することがある。加えて、積層不良に起因する特定角度から視認した際の色変化が発生し、正面から視認した場合と色目が異なることがある。２０μｍを超える場合、積層フィルムの全体厚みが厚くなり、ディスプレイ用ハーフミラーフィルムとしてはコシが強すぎて取り扱い難くなることがある。
【００１５】
本発明における積層フィルムの好ましい層構成の一例として、設計層厚みを示す図を説明する。図１は、２種類の樹脂（以下、樹脂Ａ、樹脂Ｂという）からなる層を厚み方向に交互に積層したフィルムにおいて、樹脂Ａからなる層（以下、Ａ層という）と樹脂Ｂ層からなる層（以下、Ｂ層という）を、各層順（以下、層番号という）に対してプロットした図である。図の整数の層番号のみに層厚みが対応しており、Ａ層は奇数番号に対応し、Ｂ層は偶数番号に対応する。また、厚膜層はＡ層で形成されることが好ましい。図２、図３、及び図４についても同様である。図１〜４に示す層構成の通り、一方の表面から反対の表面に向かうにつれて、層厚みが増加したのち減少する層構成の場合は、極一部に積層不良が生じ、設計値から外れたとしても、他の部分に同程度の層厚みが存在しているため、彩度を低減化することができる。また、層構成が減少から増加に変化、及び増加から減少に変化する箇所は積層不良が生じ易く、彩度の上昇及び特定角度から視認した際の色変化の原因となるため、１μｍ以上２０μｍ以下である厚みの中間厚膜層を上記箇所に設けることが好ましい。中間厚膜層が無い場合、積層不良により特定波長における光の反射が設計値と異なるため、色付きが発生し易く、後述するフィルム表面の１ｍ×１ｍの範囲における彩度を７以下とすることができなくなることに加え、波長帯域４００〜７００ｎｍにおける平均反射率と波長帯域７００〜９００ｎｍにおける平均反射率の差の絶対値が５％以下とすることができなくなる。図５は図１の中間厚膜層を有さない層構成であり、層厚み傾斜が変化する位置にて中間厚膜層がないため積層構造が歪みやすく、彩度及び特定角度から視認した際の色変化が大きくなることがある。図６は図１の表層厚膜層を有さない構造であり、積層不良によるフローマークが発生することで積層フィルムの表面に凹凸が生じ、ディスプレイ光がディスプレイ用ハーフミラーフィルムを透過する際にスジ状の欠点として視認されることがある。図７は図４の積層数が２０１層である構造であり、積層数が小さいことで可視光を均一に反射できず、彩度が大きくなることがある。
【００１６】
また、本発明では便宜上、図１、図２、図５、及び図６の層厚み構成を４段の傾斜構造、図３の層厚み構成を３段の傾斜構造、図４、及び図７の層厚み構成を２段の傾斜構造と呼ぶこととする。ここで、本発明で言う「４段の傾斜構造」とは、４本の単調増加曲線および／または単調減少曲線で近似できる構造のことを指す。
【００１７】
本発明では、樹脂Ａからなる厚膜層は、積層フィルムの両側の最表層と、単調増加曲線及び／または単調減少曲線の変化点、すなわち中間層に位置する。また、少なくとも１μｍ以上２０μｍ以下である厚みの厚膜層を３層以上含む２段以上の傾斜とすると、ごく一部に積層不良が生じて設計層厚みから外れた場合でも、他の部位に同程度の層厚みが存在しているため、色付きを最小限に抑えることができる。
【００１８】
本発明における積層フィルムは、色付きを抑制する観点から、層対厚み１０ｎｍ以上２２０ｎｍ未満の層数が、層対厚み２２０ｎｍ以上３５０ｎｍ以下の層数より多いことが好ましい。ここで、本発明で言う「層対厚み」とは、隣接するＡ層およびＢ層のそれぞれの層厚みを足した厚みを指す。また、層対厚みは、Ａ層のみについて一方のフィルム表面から数えたｍ番目のＡ層と、隣接するＢ層のみについて同表面から数えたｍ番目のＢ層の層厚みを足したものでなければならない。ここで、ｍは整数を表している。例えば、一方のフィルム表面から反対側の表面にＡ１層／Ｂ１層／Ａ２層／Ｂ２層／Ａ３層／Ｂ３層・・・の順番で並んでいる場合、Ａ１層とＢ１層が１番目の層対であり、Ａ２層とＢ２層が２番目の層対であり、Ａ３層とＢ３層が３番目の層対となる。層対厚み１０ｎｍ以上２２０ｎｍ未満の層数が、層対厚み２２０ｎｍ以上３５０ｎｍ以下の層数と同数または少ないと、波長帯域４００ｎｍ〜１１００ｎｍの反射帯域において低波長側ほど反射率が低下するため、赤みを帯びた外観になることがある。これは、低波長側の反射を起こす層対の密度が薄くなるために起こるものである。従って、積層フィルムを構成する層の層対厚み序列としては、単調に等差数列的に層対厚みが増減するのではなく、上記条件を満たしながら等比数列的に層対厚みが増減することが好ましい。より好ましくは、層対厚み１２０ｎｍ以上２２０ｎｍ未満の層数が、層対厚み２２０ｎｍ以上３５０ｎｍ以下の層数に対して１．０５倍以上２．５倍以下であることが好ましい。
【００１９】
本発明における樹脂Ａ、樹脂Ｂの２種類の樹脂は、熱可塑性樹脂または熱硬化性樹脂の何れであっても良く、共重合体や２種類以上の樹脂が混合されたものであっても良い。中でも、熱可塑性樹脂を用いることが好ましく、強度、耐熱性、透明性および汎用性の観点から、ポリエステル樹脂を用いることが特に好ましい。
【００２０】
ポリエステル樹脂としては、芳香族ジカルボン酸または脂肪族ジカルボン酸とジオールを主成分とする単量体からの重合により得られるポリエステルが好ましい。ここで、芳香族ジカルボン酸としては、例えば、テレフタル酸、イソフタル酸、フタル酸、１，４−ナフタレンジカルボン酸、１，５−ナフタレンジカルボン酸、２，６−ナフタレンジカルボン酸、４，４’−ジフェニルジカルボン酸、４，４’−ジフェニルエーテルジカルボン酸、４，４’−ジフェニルスルホンジカルボン酸等を挙げることができる。脂肪族ジカルボン酸としては、例えば、アジピン酸、スベリン酸、セバシン酸、ダイマー酸、ドデカンジオン酸、シクロヘキサンジカルボン酸とそれらのエステル誘導体等を挙げることができる。中でも屈折率の高いテレフタル酸と２，６−ナフタレンジカルボン酸が好ましい。これらの酸成分は１種類のみを用いても良く、２種類以上を併用しても良く、さらには、ヒドロキシ安息香酸等のオキシ酸等を一部共重合しても良い。また、ジオール成分としては、例えば、エチレングリコール、１，２−プロパンジオール、１，３−プロパンジオール、ネオペンチルグリコール、１，３−ブタンジオール、１，４−ブタンジオール、１，５−ペンタンジオール、１，６−ヘキサンジオール、１，２−シクロヘキサンジメタノール、１，３−シクロヘキサンジメタノール、１，４−ヘキサンジメタノール、ジエチレングリコール、トリエチレングリコール、ポリアルキレングリコール、２，２−ビス（４−ヒドロキシエトキシフェニル）プロパン、イソソルベート、スピログリコール等を挙げることができる。中でも、エチレングリコールが好ましく用いられる。これらのジオール成分は１種類のみを用いても良く、２種類以上を併用しても良い。
【００２１】
前記ポリエステルのうち、ポリエチレンテレフタレートおよびその共重合体、ポリエチレンナフタレートおよびその共重合体、ポリブチレンテレフタレートおよびその共重合体、ポリブチレンナフタレートおよびその共重合体、さらにはポリヘキサメチレンテレフタレートおよびその共重合体、ポリヘキサメチレンナフタレートおよびその共重合体等を用いることが好ましい。
【００２２】
熱可塑性樹脂から選ばれた樹脂Ａおよび樹脂Ｂの好ましい組み合わせは、一方の樹脂と同一の基本骨格を含む樹脂を用いることが好ましい。ここで、本発明で言う「基本骨格」とは、樹脂を構成する繰り返し単位のことを指し、例えば、一方の樹脂がポリエチレンテレフタレートの場合、エチレンテレフタレートが基本骨格であり、この場合の他の樹脂としては、例えば、エチレンテレフタレート単位とシクロヘキサン１，４−ジメチレンテレフタレート単位からなる重合体（共重合体）が挙げられる。また、別の例として、一方の樹脂がポリエチレンの場合、エチレンが基本骨格である。同一の基本骨格の樹脂を用いると、積層フィルムの製膜において、フローマーク等の積層不良や層間での剥離等の問題が生じ難くなる。
【００２３】
樹脂Ａとしては、耐押し跡性（耐打痕性）、フィルム自体の腰の強さの観点から、ポリエチレンテレフタレートまたはポリエチレンナフタレートを用いることが好ましい。
【００２４】
樹脂Ｂとしては、屈折率の上昇を抑制する観点から、イソフタル酸、ナフタレンジカルボン酸、ジフェニル酸、シクロヘキサンジカルボン酸を含有、または、スピログリコール、シクロヘキサンジメタノール、ビスフェノキシエタノールフルオレン、ビスフェノールＡ成分を含有した上記樹脂Ａの共重合体を、上記樹脂Ａと混合または単独で用いることが好ましい。
【００２５】
本発明のディスプレイ用ハーフミラーフィルムは、波長帯域４００〜７００ｎｍにおける平均反射率が４０％以上８０%以下である。より好ましくは４５％以上７０％以下である。平均反射率が４０％未満の場合、反射率が低くミラー調の外観とならないことがある。平均反射率が８０％を超える場合、透過率が低くなるため、ディスプレイ透過時にディスプレイが暗くなり、十分な明るさを得るためにディスプレイの輝度を上げることによりに電力消費が大きくなることがある。
【００２６】
本発明のディスプレイ用ハーフミラーフィルムは、平均反射率と平均透過率の和が９０％以上である。平均反射率と平均透過率の和が９０％未満の場合、ミラーディスプレイ用途ではミラー調を実現するために高反射率である必要があることから、平均透過率が低くなるため、ディスプレイ透過時にディスプレイが暗くなり、十分な明るさを得るためにディスプレイの輝度を上げることによりに電力消費が大きくなることがある。
【００２７】
平均反射率と平均透過率の和を９０％以上とするためには、金属フリーの構成とすることが好ましい。金属薄膜層によりハーフミラーフィルムとした場合、金属の吸収により、平均反射率と平均透過率の和を９０％以上とすることができないことがある。例えば、一般的なアルミ蒸着とすると平均反射率と平均透過率の和は７５％程度となる。
【００２８】
本発明のディスプレイ用ハーフミラーフィルムは、フィルム表面の１ｍ×１ｍの範囲における彩度が０以上７以下である。より好ましくは０以上５以下であり、さらに好ましくは０以上３以下である。フィルム表面の１ｍ×１ｍの範囲における彩度が７を超える場合、色付きが大きくなり、ディスプレイ自体が表示する色調が変化することに加え、視野角度による色付き変化も大きくなるため、視聴位置により色のバラツキが大きくなることがある。また、ディスプレイの大型化により、ディスプレイ用ハーフミラーフィルムも大面積化する必要があり、１ｍ×１ｍサイズにおいても全ての箇所で低彩度が求められる。また、１ｍ×１ｍの範囲内の一部のみでも彩度が７を超えると、その箇所のみが周囲とディスプレイの色調が変化することがある。
【００２９】
１ｍ×１ｍの範囲における彩度を０以上７以下とするためには、積層フィルム製造時の積層状態を均一とすることが必要である。図１〜７に示す層構成において、層構成が減少から増加に変化、及び増加から減少に変化する箇所は積層不良が生じ易く、部分的な彩度の上昇が発生する原因となるため、１μｍ以上２０μｍ以下である厚みの厚膜層を上記箇所に設けることが好ましい。
【００３０】
本発明のディスプレイ用ハーフミラーフィルムは、フィルム表面に平均高さ±５ｎｍ以上、かつ長径５０ｍｍ以上の凹凸がない。本発明における積層フィルムは、Ａ層とＢ層を交互に積層させているため、積層不良によるフローマークが生じることがある。フローマークは積層フィルムの表面で発生する場合が多く、積層フィルムの表面にスジ状の凹凸が生じる。凹凸高さが高くなるほどフローマークは視認しやすく、平均高さ±５ｎｍ以上、かつ長径５０ｍｍ以上であると、ディスプレイ透過時にスジが視認されることがある。
【００３１】
平均高さ±５ｎｍ以上、かつ長径５０ｍｍ以上の凹凸が無い表面状態、すなわちフローマークの無い表面状態とするためには、積層フィルムの表層部における積層不良を抑制することが必要である。フローマークが最も顕著に発生する箇所は積層フィルム製造時のフィードブロックから口金までの経路の配管部分であり、配管の壁面の影響により、配管付近の樹脂速度が低下し、配管壁面付近と配管中心部の溶融樹脂の流速差が発生して積層不良が生じる。よって、積層不良が発生しないよう配管壁面から一定の距離が同一ポリマーとなるよう、１μｍ以上２０μｍ以下である厚みの厚膜層を両側の最表層に設けることが好ましい。
【００３２】
本発明のディスプレイ用ハーフミラーフィルムは、波長帯域４００〜７００ｎｍにおける平均反射率と波長帯域７００〜９００ｎｍにおける平均反射率の差の絶対値が５％以下であることが好ましい。より好ましくは３％以下である。積層フィルムは、視認する際の角度が大きくなるに従い反射できる光の波長が低波長シフトする。そのため、波長帯域４００〜７００ｎｍにおける平均反射率と波長帯域７００〜９００ｎｍにおける平均反射率の差の絶対値が５％を超える場合、ディスプレイ用ハーフミラーフィルムを正面から視認した場合と、斜めから視認した場合では色目が異なることがある。
【００３３】
波長帯域４００〜７００ｎｍにおける平均反射率と波長帯域７００〜９００ｎｍにおける平均反射率の差の絶対値が５％以下とするためには、積層フィルム製造時の積層状態を均一とすることが必要である。積層フィルムの層対厚みは赤味を帯びた外観とならないよう、層対厚み１２０ｎｍ以上２２０ｎｍ未満の層数が、層対厚み２２０ｎｍ以上３５０ｎｍ以下の層数に対して１．０５倍以上２．５倍以下であることが好ましいが、この場合高波長側の反射を起こす層対の密度が薄くなる。そのため、積層不良が発生すると波長帯域７００〜９００ｎｍの反射波長変化が大きくなり、波長帯域４００〜７００ｎｍにおける平均反射率と波長帯域７００〜９００ｎｍにおける平均反射率の差が大きくなる。図１〜７に示す層構成において、層構成が減少から増加に変化、及び増加から減少に変化する箇所は積層不良が生じ易いため、１μｍ以上２０μｍ以下である厚みの厚膜層を上記箇所に設けることが好ましい。
【００３４】
本発明のディスプレイ用ハーフミラーフィルムは、ヘイズが３．０以下であることが好ましい。さらに好ましくは、２．０以下であり、１．５以下であることが特に好ましい。ヘイズが３．０を超える場合、ディスプレイを透過させた際に、ディスプレイの視認性が低下することがある。
【００３５】
本発明のディスプレイ用ハーフミラーフィルムは、積層フィルムのＡ層の面内平均屈折率と、Ｂ層の面内平均屈折率の差が０．０５５以上０．１２０以下であることが好ましい。より好ましくは、０．０６０以上０．１１５以下である。面内平均屈折率の差が０．０５５未満の場合、十分な反射率およびミラー調が得られなくなることがある。面内平均屈折率の差が０．１２０を超える場合、透過率が低くなり過ぎてディスプレイの視認性が低下することがある。
【００３６】
本発明のディスプレイ用ハーフミラーフィルムは、前記積層フィルムの少なくとも片面に、アクリル・ウレタン共重合樹脂と２種類以上の架橋剤からなる易接着層が設けられていることが好ましい。積層フィルムに印刷層またはハードコート層を施す際、処理面に易接着層が設けられていない場合、界面における密着性が低下することがある。また、印刷層とハードコート層を積層フィルムの両面に施す際は、両面に易接着層が設けられていることが好ましい。
【００３７】
本発明に好ましく用いられる易接着層を構成するアクリル・ウレタン共重合樹脂としては、アクリル系モノマーは、例えばアルキルアクリレート（アルキル基としてはメチル、エチル、ｎ−プロピル、ｎ−ブチル、イソブチル、ｔ−ブチル、２−エチルヘキシル、シクロヘキシル等）、２−ヒドロキシルエチルアクリレート、２−ヒドロキシルエチルメタクリレート、２−ヒドロキシプロピルアクリレート、２−ヒドロキシプロピルメタクリレートなどのヒドロキシ基含有モノマー、アクリルアミド、メタクリルアミド、Ｎ−メチルメタクリルアミド、Ｎ−メチルアクリルアミド、Ｎ−メチロールアクリルアミド、Ｎ−メチロールメタクリルアミド、Ｎ，Ｎ−ジエチルアミノエチルアクリレート、Ｎ，Ｎ−ジエチルアミノエチルメタクリレートなどのアミノ基含有モノマー、グリシジルアクリレート、グリシジルメタクリレートなどのグリシジル基含有モノマー、アクリル酸、メタクリル酸およびそれらの塩（ナトリウム塩、カリウム塩、アンモニウム塩等）のカルボキシル基またはその塩を含有するモノマー等を用いることができる。また、本発明におけるウレタン成分としては、ポリヒドロキシ化合物とポリイソシアネート化合物を、乳化重合、懸濁重合等の公知のウレタン樹脂の重合方法によって反応させることで得られる樹脂を用いることができる。ウレタン成分を構成するポリヒドロキシ化合物としては、例えばポリエチレングリコール、ポリプロピレングリコール、ポリエチレン・ポリプロピレングリコール、ポリテトラメチレングリコール、ヘキサメチレングリコール、テトラメチレングリコール、１，５−ペンタンジオール、ジエチレングリコール、トリエチレングリコール、ポリカプロラクトン、ポリヘキサメチレンアジペート、ポリヘキサメチレンセバケート、ポリテトラメチレンアジペート、ポリテトラメチレンセバケート、トリメチロールプロパン、トリメチロールエタン、ペンタエリスリトール、ポリカーボネートジオール、グリセリン等を用いることができる。
【００３８】
本発明における易接着層を構成する架橋剤としては、架橋性官能基を共重合することが好ましく、例えば、メラミン系架橋剤、イソシアネート系架橋剤、アジリジン系架橋剤、エポキシ系架橋剤、メチロール化或いはアルキロール化した尿素系架橋剤、アクリルアミド系架橋剤、ポリアミド系架橋剤、オキサゾリン系架橋剤、カルボジイミド系架橋剤、各種シランカップリング剤、各種チタネート系カップリング剤等を用いることができる。また、ハードコート層やシリコーン系接着層との耐湿熱接着性の観点から、２種類以上の架橋剤を用いることが好ましく、具体的には、架橋剤の少なくとも１種類がオキサゾリン系架橋剤またはカルボジイミド系架橋剤を用いることが好ましい。
【００３９】
さらに、前記易接着層の成分だけであると帯電し易いため、その結果、静電気によりディスプレイ用ハーフミラーフィルムとガラスとの間の接着層に異物が混入し、外観欠点となる問題を引き起こすことがある。そのため易接着層の成分には、帯電防止の観点から、導電性高分子を含んでいることが好ましい。導電性高分子としては、ポリピロール、ポリアニリン、ポリアセチレン、ポリチオフェン・ビニレン、ポリフェニレンスルフィド、ポリ−ｐ−フェニレン、ポリヘテロサイクル・ビニレン、特に好ましくは、（３，４−エチレンジオキシチオフェン）（ＰＥＤＯＴ）である。
【００４０】
本発明のディスプレイ用ハーフミラーフィルムは、ディスプレイ側の表面にハードコート層を設けることで、積層フィルムが傷つくことを抑制でき、加工時のハンドリング性を向上させることができる。ただし、コスト面からハードコート層を必要としない用途に対しては、必ずしもハードコート層を設けなくてもよい。
【００４１】
ハードコート層としては、例えば、アクリル系樹脂、ウレタン系樹脂、メラミン系樹脂、有機シリケート樹脂、シリコーン系樹脂等を用いることができる。その中で、硬度、耐久性および生産性の観点から、シリコーン系樹脂、アクリル系樹脂が好ましく、さらに好ましくは、アクリル系樹脂であり、活性線硬化型のアクリル系樹脂であることが最も好ましい。
【００４２】
ハードコート層の組成物は、本発明の効果を損なわない範囲で、各種添加剤を必要に応じて配合することができる。例えば、酸化防止剤、光安定剤、紫外線吸収剤などの安定剤、界面活性剤、レベリング剤および帯電防止剤等を用いることができる。本発明におけるハードコート層の厚みは、用途に応じて決められるが、通常は０．１μｍ以上３０μｍ以下が好ましく、さらに好ましくは、１μｍ以上１５μｍ以下である。ハードコート層の厚みが０．１μｍ未満の場合、ハードコート層の組成物が十分硬化していても、膜厚が薄すぎるために表面硬度が低くなり、傷が付き易くなることがある。ハードコート層の厚みが３０μｍを超える場合、折り曲げなどの応力により硬化膜にクラックが入り易くなることがある。
【００４３】
本発明のディスプレイ用ハーフミラーガラス積層体は、前記本発明のディスプレイ用ハーフミラーフィルムにおいて、ガラス、粘着剤、及びディスプレイ用ハーフミラーフィルムをこの順に積層して得られることが好ましい。
【００４４】
ディスプレイ用ハーフミラーフィルムに印刷層を設ける場合、該ディスプレイ用ハーフミラーフィルムの波長帯域４００〜７００ｎｍにおける反射率が５５％以上では、本発明のディスプレイ用ハーフミラーガラス積層体は、ガラス、粘着剤、印刷層、及びディスプレイ用ハーフミラーフィルムをこの順に積層して得られることが好ましい。ディスプレイ用ハーフミラーフィルムの波長帯域４００〜７００ｎｍにおける反射率が５５％以上でディスプレイ用ハーフミラーガラス積層体が、ガラス、粘着剤、ディスプレイ用ミラーフィルム、及び印刷層の順に積層された場合、ディスプレイ用ハーフミラーフィルムの反射率が高いため、印刷層の色目が認識し難くなることがある。ディスプレイ用ハーフミラーフィルムの波長帯域４００〜７００ｎｍにおける反射率が５５％未満では、ディスプレイ用ハーフミラーガラス積層体における印刷層の位置は、ディスプレイ用ハーフミラーフィルムのガラス側、非ガラス側のいずれの位置でも良い。
【００４５】
ディスプレイ用ハーフミラーフィルムにハードコート層を設ける場合、本発明のディスプレイ用ハーフミラーガラス積層体は、ガラス、粘着剤、ディスプレイ用ハーフミラーフィルム、及びハードコート層の順に積層されることが好ましい。ガラス積層体をディスプレイに取り付ける際に、ハードコート層が最外層部に塗布されていることで、取り付け加工時のキズ付きを防ぎ、収率低下を抑制することができる。
【００４６】
ディスプレイ用ハーフミラーフィルムに印刷層およびハードコート層を設ける場合、ハードコート層は最外層部とする必要があるため、ガラス積層体の構成は、ガラス、粘着剤、印刷層、ディスプレイ用ハーフミラーフィルム、およびハードコート層の順とすることが好ましい。
【００４７】
本発明における粘着剤としては、ディスプレイ用途に求められる高い視認性、美観や外観の観点から高い透明性が求められるため、光学用透明粘着剤（ＯＣＡ：Ｏｐｔｉｃａｌｌｙ  Ｃｌｅａｒ Ａｄｈｅｓｉｖｅ）を用いることが好ましい。ここでの光学用透明粘着剤とは、フィルムやシートなどの支持基材がない両面粘着剤のことである。特に、本発明では、ハーフミラー材の積層フィルムとの密着性、延伸、成型時の追随性からアクリル系粘着剤を用いることが好ましい。アクリル系樹脂を構成するモノマー成分としては、例えばアルキルアクリレート、アルキルメタクリレート（アルキル基とメチル基、エチル基、ｎ−プロピル基、イソプロピル基、ｎ−ブチル基、イソブチル基、ｔ−ブチル基、２−エチルヘキシル基、ラウリル基、ステアリル基、シクロヘキシル基、フェニル基、ベンジル基、フェニルエチル基等）、２−ヒドロキシアクリレート、２−ヒドロキシエチルメタクリレート、２−ヒドロキシプロピルアクリレート、２−ヒドロキシプロピルメタクリレート等のヒドロキシ基含有モノマー、アクリルアミド、メタクリルアミド、Ｎ−メチルアクリルアミド、Ｎ−メチルメタクリルアミド、Ｎ−メチロールアクリルアミド、Ｎ−メチロールメタクリルアミド、Ｎ，Ｎ−ジメチロールアクリルアミド、Ｎ−メトキシメチルアクリルアミド、Ｎ−メトキシメチルメタクリルアミド、Ｎ−フェニルアクリルアミド等のアミド基含有モノマー、Ｎ，Ｎ―ジエチルアミノエチルアクリレート、Ｎ，Ｎ―ジエチルアミノエチルメタクリレートなどのアミノ基含有モノマー、グリシジルアクリレート、グリシジルメタクリレート等のアミノ基含有モノマー、アクリル酸、メタクリル酸およびそれらの塩（リチウム塩、ナトリウム塩、カリウム塩等）のカルボキシル基またはその塩を含有するモノマー等を用いることができ、これら１種もしくは２種以上のモノマーを用いて共重合される。さらに、これらは多種のモノマーと共重合することができる。多種のモノマーとしては、例えばアクリルグリシジルエーテル等のエポキシ基含有モノマー、スチレンスルホン酸、ビニルスルホン酸、及びそれらの塩（リチウム塩、ナトリウム塩、カリウム塩、アンモニウム塩等）のスルホン酸基またはその塩を含有するモノマー、クロトン酸、イタコン酸、マレイン酸、フマール酸およびそれらの塩（リチウム塩、ナトリウム塩、カリウム塩、アンモニウム塩等）のカルボキシル基またはその塩を含有するモノマー、無水マレイン酸、無水イタコンなどの酸無水物を含有するモノマー、ビニルイソシアネート、アリルイソシアネート、スチレン、ビニルメチルエーテル、ビニルトリスアルコキシシラン、アルキルマレイン酸モノエステル、アルキルフマール酸モノエステル、アクリロニトリル、メタクリロニトリル、アルキルイタコン酸モノエステル、塩化ビニリデン、酢酸ビニル、塩化ビニル等を用いることができる。また、変性アクリル共重合体、例えば、ポリエステル、ウレタン、エポキシなどで変性したブロック共重合体、グラフト共重合体等を用いることも可能である。
【００４８】
さらに、市販のアクリル系粘着剤としては、例えば、米国３Ｍ社、または住友３Ｍ製ＯＣＡ、８１４６、８１７１，８１７２，８１７３Ｄ，８１８０，８１８２，８１８５，８１８７，８１８８，８１８９，８１９１，８１９２，８０９５，９４８３、８１４６、ＣＥＦ０８Ａ０４，０５、０６、０７シリーズ、リンテック社製ＭＯ−３００５Ｃ／Ｇ、ＭＯ−３００６Ｃ／Ｇ、ＭＯ−２１０５Ｇ／Ｉ、ＭＯ−２１０６Ｇ／Ｉ、日東電工社製ＣＲ９７０７、ＣＳ９６２１Ｔ、ＣＳ９６２２Ｔ、ＣＳ３６２３、ＣＳ９６６３Ｌ、ＣＳ９６６２Ｌ、巴川製紙社製ＴＤ０６Ａ、ＴＩ１４Ａ、ＭＡ５４Ａ、サンエー化研社製ＳＡＮＣＵＡＲＹ ＯＰ，ＤＨ，ＤＫタイプ、積水化学社製５４００シリーズ ５４０２，５４０５、ＤＩＣ社製ダイタック ８０８０、８０８０ＮＲ、０８３５Ｎ、ＬＴ６００３Ｗ、Ｚ８７０１１Ｗ、Ｚ８７０１２Ｗ、東洋インキ社製ＦＳ６０１、日立化成社製ファインセットＴＥ−２５０Ｓ１２１、パナック社製ＰＤＳ１などが挙げられる。
【００４９】
本発明における粘着剤の厚みは、２５μｍ以上４００μｍ以下が好ましく、さらに好ましくは５０μｍ以上２００μｍ以下である。２５μｍ未満の場合、欠点輝度分布むらが大きくなることがある。４００μｍを超える場合、貼り合わせ後にバリ等の欠点が発生することがある。
【００５０】
本発明における粘着剤には、各種の添加剤、例えば粘度調整剤、可塑剤、レベリング剤、ゲル化防止剤、酸化防止剤、耐熱安定剤、耐光安定剤、紫外線吸収剤、易滑剤、顔料、染料、有機または無機微粒子、充填剤、耐電防止剤、核剤、硬化剤等が配合されてもよい。
【００５１】
本発明のディスプレイ用ハーフミラーガラス積層体は、本発明のディスプレイ用ハーフミラーフィルムの片面に印刷層が設けられていることが好ましい。ただし、デザイン性やコスト面、透過性から印刷層を必要としない用途に対しては、必ずしも印刷層を設けなくてもよい。
【００５２】
本発明における印刷層としては、バインダー樹脂、顔料または染料等で構成することができる。バインダー樹脂としては、ポリウレタン系樹脂、ビニル系樹脂、ポリアミド系樹脂、ポリエステル系樹脂、アクリル系樹脂、ポリビニルアセタール系樹脂、ポリエステルウレタン系樹脂、セルロースエステル系樹脂、アルキド系樹脂、熱可塑性エラストマー系樹脂等が好ましく、特に柔軟な被膜を作成することができる樹脂が好ましい。また、バインダー樹脂中には、適切な色の顔料または染料を着色剤として含有する着色インキを配合することが好ましい。塗布方法としては、グラビア印刷、スクリーン印刷、オフセット印刷などが好ましく、より好ましくはスクリーン印刷である。特に多色刷りや階調色彩、薄膜印刷を必要とする場合には、オフセット印刷法やグラビア印刷法が好ましい。また、単色の場合は、グラビアコート法、ロールコート法、コンマコート法などのコート法を採用することもできる。また、本発明における印刷層の厚みは、透過率確保のため５μｍ以下で塗布することが好ましく、印刷層を形成するインキとしては２液硬化型インキであることが好ましい。
【００５３】
次に、本発明のディスプレイ用ハーフミラーフィルムの好ましい製造方法の一例を以下に説明するが、これによって制限されるものではない。
【００５４】
まず、２種類の樹脂Ａ及び樹脂Ｂをペレットの形態で用意する。該ペレットは、必要に応じて熱風中あるいは真空下で乾燥された後、各々２台の押出機にそれぞれ供給される。各押出機内において、融点以上に加熱溶融された樹脂は、ギヤポンプ等で樹脂の押出量を均一化してフィルター等を介して異物や変性した樹脂を取り除く。２台の押出機を用いて異なる流路から送り出された樹脂Ａと樹脂Ｂは、それぞれ多層積層装置に送り込まれる。多層積層装置としては、マルチマニホールドダイやフィードブロックやスタティックミキサー等を用いることができるが、特に、本発明の構成を効率よく得るためには、多数の微細スリットを有する部材を、少なくとも別個に２個以上含むフィードブロックを用いることが望ましい。このようなフィードブロックを用いると、装置が極端に大型化することがないため、熱劣化による異物が少なく、積層数が極端に多い場合でも、高精度に積層が可能となる。また、幅方向の積層精度も従来技術に比較して格段に向上する。また、任意の層厚み構成を形成することも可能となる。この装置では、各層の厚みをスリット形状（長さ、幅、間隙）で調整できるため、任意の層厚みを達成することが可能となったものである。このため、本発明の特徴である層構成を容易に達成することができる。一方、従来の装置では、３００層以上の積層を達成するためには、スクエアーミキサーを併用することが一般的であるが、このような方法では積層流が相似系で変形して積層されるために、任意の層厚みを達成することが困難である。
【００５５】
２段以上の傾斜構造をとる場合、薄い層から厚い層への変化もしくは厚い層から薄い層への層厚みの変化が、非常に急になる。本発明では多数の微細スリットを有する部材を少なくとも別個に２個以上含むフィードブロックを用いる。ただし、この別個のフィードブロックから送り込まれた樹脂が合流する箇所では合流直後に層厚み分布が変化し、幅方向の色調をばらつかせる大きな一因となっていた。さらにはフィードブロックから口金までの経路で配管の壁面の影響により配管付近の樹脂速度が低下するため、配管壁面付近と配管中心部の流速差により更にフィルム幅方向の色調均一性が悪化していた。そのため、フィルム最表層部および別個のフィードブロックの樹脂合流部の一定の距離を同一のポリマーで置換することで積層比を崩すことなく、幅方向で均一な色調を発現する積層フィルムを得ることができる。このとき、積層フィルムの両側の最表層の厚膜層を樹脂Ａとする場合、樹脂Ａからなる層が表層厚膜層（両側の最表層）に該当する。また、中層厚膜層とする樹脂は、耐押跡性向上のために高結晶性樹脂とすることが好ましい。厚膜層の厚み調整は該当する層の厚みに相当する各流量をスリットの間隙で調整することが好ましく、この際、各スリット間隙の間隙精度は±１０μｍ以下であることが好ましい。このような特殊なフィードブロックを用いることにより、高精度でかつ２段以上の傾斜構造を形成する積層フィルムを得ることができる。
【００５６】
次に、本発明のディスプレイ用ハーフミラーフィルムの特徴である波長帯域４００ｎｍ〜７００ｎｍにおける平均反射率を４０％以上８０％以下とするためには、各層の層厚みを、下記、式１に基づいて設計する必要がある。本発明における積層フィルムは、光を反射／透過することを可能とするが、その反射率については樹脂Ａからなる層と樹脂Ｂからなる層の屈折率差と層数によって制御することができる。
２×（ｎａ・ｄａ＋ｎｂ・ｄｂ）＝λ  式１
ｎａ：樹脂Ａからなる層の面内平均屈折率
ｎｂ：樹脂Ｂからなる層の面内平均屈折率
ｄａ：樹脂Ａからなる層の層厚み（ｎｍ）
ｄｂ：樹脂Ｂからなる層の層厚み（ｎｍ）
λ：主反射波長（１次反射波長）
このようにして所望の層構成に形成した溶融積層体は、次にダイにて目的の形状に成形された後、吐出される。そして、ダイから吐出された多層に積層されたシートは、キャスティングドラム等の回転冷却体上に押し出され、冷却固化され、キャスティングフィルム（無延伸フィルム）が得られる。この際、ワイヤー状、テープ状、針金状あるいはナイフ状等の電極を用いて、静電気力によりキャスティングドラム等の回転冷却体に密着させ急冷固化させることが好ましい。また、スリット状、スポット状、面状の装置からエアーを吹き出してキャスティングドラム等の回転冷却体に密着させ急冷固化させたり、ニップロールにて回転冷却体に密着させて急冷固化させる方法も好ましい。
【００５７】
このようにして得られたキャスティングフィルム（無延伸フィルム）は、必要に応じて二軸延伸することが好ましい。二軸延伸とは、長手方向及び幅方向に延伸することをいう。延伸は、逐次に二軸方向に延伸しても良いし、同時に二方向に延伸してもよい。また、さらに長手方向及び／または幅方向に再延伸しても良い。特に本発明においては面内の配向差を抑制できる点や、表面傷を抑制する観点から、同時二軸延伸を用いることが好ましい。
【００５８】
まず、逐次二軸延伸の場合について説明する。ここで長手方向の延伸とは、フィルムに長手方向に分子配向を与えるための延伸を言い、通常は、ロールの周速差により施され、この延伸は１段階で行っても良く、また、複数本のロール対を用いて多段階で行っても良い。延伸の倍率としては樹脂の種類により異なるが、通常、２〜１５倍が好ましく、ディスプレイ用ハーフミラーフィルムを構成する樹脂のいずれかにポリエチレンテレフタレートを用いた場合には、２〜７倍が特に好ましく用いられる。また、延伸温度としては積層フィルムを構成する樹脂のガラス転移温度〜ガラス転移温度＋１００℃が好ましい。
【００５９】
本発明のディスプレイ用ハーフミラーフィルムに易接着層を設ける場合には、塗剤をコーティングして積層する方法が好ましい。塗剤をコーティングする方法としては、本発明における積層フィルムの製造工程とは別工程でコーティングを行う方法、いわゆるオフラインコーティング方法と、本発明における積層フィルムの製造工程中にコーティングを行うことで易接着層を一度に積層させる、いわゆるインラインコーティング方法がある。コストの面や塗布厚みの均一化の面からインラインコーティング方法を採用することが好ましく、その場合に用いられる塗液の溶媒は、環境汚染や防爆性の観点から水系であることが好ましく、水を用いることが最も好ましい態様である。
【００６０】
インラインコーティングで易接着層を積層する場合には、一軸延伸された積層フィルムに連続的に易接着層を構成する塗剤を塗布する。溶媒として水を用いた塗剤（水系塗剤）の塗布方法としては、例えば、リバースコート法、スプレーコート法、バーコート法、グラビアコート法、ロッドコート法およびダイコート法などを用いることができる。
【００６１】
水系塗剤を塗布する前に、積層フィルムの表面にコロナ放電処理等を施すことが好ましい。これは、積層フィルムと塗剤との接着性が向上し、塗布性も良好となるためである。
【００６２】
易接着層には、発明の効果を損なわない範囲であれば、架橋剤、酸化防止剤、耐熱安定剤、耐侯安定剤、紫外線吸収剤、有機の易滑材、顔料、染料、有機または無機の粒子、充填材、界面活性剤等を配合しても良い。
【００６３】
続いて行う幅方向の延伸とは、フィルムの幅方向に分子配向を与えるための延伸を言い、通常はテンターを用いて、フィルムの両端をクリップで把持しながら搬送して、フィルムに熱を加えて予熱した後、幅方向に延伸する。テンター直前に塗布された水系塗剤はこの予熱時に乾燥される。延伸の倍率としては樹脂の種類により異なるが、通常、２〜１５倍が好ましく、本発明における積層フィルムを構成する樹脂のいずれかにポリエチレンテレフタレートを用いた場合には、２〜７倍が特に好ましい。また、延伸温度としては本発明における積層フィルムを構成する樹脂のガラス転移温度〜ガラス転移温度＋１２０℃が好ましい。二軸延伸された積層フィルムは、平面性、寸法安定性を付与するために、テンター内で延伸温度以上融点以下の熱処理を行うことが好ましい。このようにして熱処理された後、均一に徐冷後、室温まで冷却してワインダーにて巻き取られる。また、必要に応じて、熱処理から徐冷の際に弛緩処理などを併用してもよい。
【００６４】
次いで、同時二軸延伸の場合について説明する。同時二軸延伸の場合には、得られたキャストフィルムに、連続的に易接着層を構成する塗剤を塗布する。溶媒として水を用いた塗剤（水系塗剤）の塗布方法としては、例えば、リバースコート法、スプレーコート法、バーコート法、グラビアコート法、ロッドコート法およびダイコート法などを用いることができる。
【００６５】
水系塗材を塗布する前に、本発明における積層フィルムの表面にコロナ放電処理などを施すことが好ましい。これは、積層フィルムと塗剤との接着性が向上し、塗布性も良好となるためである。次に、塗剤を塗布したキャストフィルム（無延伸フィルム）を同時二軸テンターへ導き、フィルムの両端をクリップで把持しながら搬送して、長手方向と幅方向に同時及び／または段階的に延伸する。同時二軸延伸機としては、パンタグラフ方式、スクリュー方式、駆動モーター方式、リニアモーター方式があるが、任意に延伸倍率を変更可能で、かつ任意の場所で弛緩処理を行うことができる駆動モーター方式もしくはリニアモーター方式が好ましい。延伸の倍率としては樹脂の種類により異なるが、通常、面積倍率として６〜５０倍が好ましく、面積倍率として８〜３０倍が特に好ましい。特に同時二軸延伸の場合には、面内の配向差を抑制するために、長手方向と幅方向の延伸倍率を同一とするとともに、延伸速度もほぼ等しくなるようにすることが好ましい。また、延伸温度としては積層フィルムを構成する樹脂のガラス転移温度〜ガラス転移温度＋１２０℃が好ましい。二軸延伸されたフィルムは、平面性、寸法安定性を付与するために、引き続きテンター内で延伸温度以上融点以下の熱処理を行うことが好ましい。この熱処理の際に、幅方向での主配向軸の分布を抑制するため、熱処理ゾーンに入る直前及び／または直後に瞬時に長手方向に弛緩処理することが好ましい。このようにして熱処理された後、均一に徐冷後、室温まで冷却してワインダーにて巻き取られる。また、必要に応じて、熱処理から徐冷の際に長手方向及び／または幅方向に弛緩処理を行っても良い。熱処理ゾーンに入る直前及び／または直後に瞬時に長手方向に弛緩処理することが好ましい。
【実施例】
【００６６】
以下、実施例に沿って本発明を説明するが、本発明はこれらの実施例によって制限されるものではない。なお、諸特性は以下の方法により測定した。
【００６７】
（１）フィルムの層構成及び層厚み
ミクロトームを用いて断面を切り出したサンプルについて、透過型電子顕微鏡（（株）日立製作所製、Ｈ−７１００ＦＡ型）を用い、加速電圧７５ｋＶでフィルムの断面を４０，０００倍に拡大して観察し、断面部分を撮影して層構成及び層厚みを測定した。また、各層の合計厚みを積層フィルム全体厚みとした。なお、コントラストを高く得るために、ＲｕＯ４を使用してサンプルを染色した。
【００６８】
フィルムの層構成及び層厚みの具体的な求め方を説明する。約４０，０００倍のＴＥＭ写真を、ＣａｎｏｎＳｃａｎＤ１２３Ｕ（キャノン（株）製）を用いて画像サイズ７２９ｄｐｉで取り込んだ。画像をＪＰＥＧ形式で保存し、次いで、画像処理ソフト（販売元プラネトロン（株）、Ｉｍａｇｃ−Ｐｒｏ  Ｐｌｕｓ  ｖｅｒ．４）を用いて、該ＪＰＥＧファイルを開き、画像解析を行った。画像解析処理は、垂直シックプロファイルモードで、厚み方向と幅方向の２本のライン間で挟まれた領域における平均の明るさとの関係を、数値データとして読み取った。表計算ソフト（Ｅｘｃｅｌ２０００）を用いて、位置（ｎｍ）と明るさのデータに対してサンプリングステップ６（間引き６）でデータ採取後、３点移動平均の数値処理を施した。さらに、得られた周期的に明るさが変化するデータを微分し、ＶＢＡ（ビジュアル・ベーシック・フォア  アプリケーションズ）プログラムにより、微分曲線の極大値と極小値を読み込み、隣り合うこれらの間隔を１層の層厚みとして算出した。この操作を写真毎に行い、全ての層の層厚みを算出した。得られた層厚みのうち、薄膜層は１μｍ未満の厚みの層とした。薄膜層については、隣り合うＡ層およびＢ層の層厚みの和の平均値を全ての組について順次求めた。隣り合うＡ層とＢ層からなる組の平均層厚みと隣り合う組の平均層厚みとの差が５０ｎｍ以下の範囲で連続的に単調増加もしくは単調減少配列している群を傾斜構造と定義した。傾斜構造は組番号と平均層厚みの関係を最小二乗近似した際、そのＲの二乗が０．５以上となる正もしくは負の傾きを持つものとし、図１、図２、図５、及び図６の構成を４段の傾斜構造、図３の構成を３段の傾斜構造、図４、及び図７の構成を２段の傾斜構造と呼ぶこととした。
【００６９】
（２）平均反射率
１ｍ×１ｍのサイズのディスプレイ用ハーフミラーフィルムの中央部から５ｃｍ四方のサンプルを切り出した。次いで、分光光度計（（株）日立製作所製、Ｕ−４１００  Ｓｐｅｃｔｒｏｐｈｏｔｏｍｅｔｅｒ）を用いて、入射角度Φ＝１０度における相対反射率を測定した。付属の積分球の内壁は、硫酸バリウムであり、標準板は、酸化アルミニウムである。測定波長は、２５０ｎｍ〜１２００ｎｍ、スリットは２ｎｍ（可視）／自動制御（赤外）とし、ゲイン２と設定し、走査速度６００ｎｍ／分で測定した。サンプルの裏面を油性インキで黒塗りした。次いで、波長帯域４００〜７００ｎｍにおける平均反射率及び波長帯域７００〜９００ｎｍにおける平均反射率を算出した。平均反射率の算出方法は、波長１ｎｍ毎の絶対反射率のデータを用いてシンプソン法公式に基づき、反射曲線と波長帯域で囲まれた面積を計算し、波長帯域の幅である３００ｎｍで除することにより、平均反射率を求めた。なお、シンプソン法についての詳細な説明は、山内二郎他著書の「電子計算機のための数値計算法Ｉ」（培風館）（昭和４０年）に記載されている。
【００７０】
（３）平均透過率
１ｍ×１ｍのサイズのディスプレイ用ハーフミラーフィルムの中央部から５ｃｍ四方のサンプルを切り出した。次いで、分光光度計（（株）日立製作所製、Ｕ−４１００  Ｓｐｅｃｔｒｏｐｈｏｔｏｍｅｔｅｒ）を用いて、入射角度Φ＝１０度における透過率を測定した。付属の積分球の内壁は、硫酸バリウムである。測定波長は、２５０ｎｍ〜１２００ｎｍ、スリットは２ｎｍ（可視）／自動制御（赤外）とし、ゲイン２と設定し、走査速度６００ｎｍ／分で測定した。次いで、波長帯域４００〜７００ｎｍにおける平均透過率を算出した。平均透過率の算出方法は、波長１ｎｍ毎の絶対反射率のデータを用いてシンプソン法公式に基づき、透過曲線と波長帯域で囲まれた面積を計算し、波長帯域の幅である３００ｎｍで除することにより、平均透過率を求めた。
【００７１】
（４）フィルム表面の１ｍ×１ｍの範囲における彩度
１ｍ×１ｍのサイズのディスプレイ用ハーフミラーフィルムの縦横共に１０ｃｍ間隔で計１２１箇所から５ｃｍ四方のサンプルを切り出した。分光測色計（コニカミノルタセンシング（株）製、ＣＭ−３６００ｄ）を用いて、各サンプルにおけるａ＊、ｂ＊を測定し、ｎ数５の平均値を算出した。
【００７２】
なお、測定の手段としては、分光測色計付属のゼロ構成ボックスで反射率のゼロ構成を行い、次いで、付属の白色校正板を用いて１００％校正を行った後、以下の条件でフィルムのａ＊ｂ＊を測定した。
モード：反射、ＳＣＩ／ＳＣＥ同時校正
測定径：８ｍｍ
サンプル：非測定面側に黒インキを塗布
光源：Ｄ６５
次に、ａ＊、ｂ＊より彩度Ｃ＊を求めた。彩度Ｃ＊の定義は以下の通りである。１ｍ×１ｍの範囲における最大彩度Ｃ＊は１ｍ×１ｍの範囲から縦横共に１０ｃｍ間隔で計１２１箇所から採取した各サンプルにおいて彩度Ｃ＊が最大となる値とした。
・彩度Ｃ＊＝（（ａ＊）２＋（ｂ＊）２）１／２
彩度Ｃ＊の計算に用いたａ＊、ｂ＊はＳＣＩの値とした。
【００７３】
（５）フィルム表面の凹凸
１ｍ×１ｍのサイズのディスプレイ用ハーフミラーフィルムをフラットイルミネーター（日本電通（株）製、ＨＦ−ＳＬ−Ａ４８ＬＣＧ）上に置き、長径５０ｍｍ以上のスジの有無を確認した。次いで、スジ発生部を表面形状測定装置（（株）菱化システム製、ＶｅｒｔＳｃａｎ２．０）によりフィルム両面を観察し、フィルム表面の凹凸平均高さを求めた。スジが視認できない場合はフィルム表面の凹凸高さは０ｎｍとした。
フラットイルミネーター輝度：１０，０００ｃｄ
表面形状測定装置：（株）菱化システム、ＶｅｒｔＳｃａｎ２．０
観察倍率：対物レンズ５倍
測定環境：２３℃、湿度６５％ＲＨ
（６）ヘイズ
２３℃、相対湿度６５％の条件で、ディスプレイ用ハーフミラーフィルムを２時間放置した後、全自動直読ヘイズコンピューター（スガ試験機（株）製、ＨＧＭ−２ＤＰ）を用いて測定し、ｎ数３の平均値を算出した。
【００７４】
（７）面内平均屈折率
積層フィルムのＡ層、Ｂ層のそれぞれについて、厚さ０．５ｍｍのフィルムに切り取り、幅５ｍｍ、長さ２０ｍｍの大きさの試験片を切り出し、アッベ屈折率計（アタゴ製、ＤＲ−Ｍ２）によって、２３℃、５８９ｎｍ波長における屈折率を測定し、ｎ数５の平均値を算出した。
【００７５】
（８）ミラー性
（２）平均反射率の測定結果により、以下の基準で評価した。
○：４０％以上
×：４０％未満
（９）ディスプレイ視認性
ディスプレイ用ハーフミラーフィルムをノートパソコン（パナソニック（株）製、ＣＦ−Ｎ９、画面サイズ縦１６５ｍｍ×横２６０ｍｍ）の明るさ設定を最も暗くした状態でディスプレイ前面に置き、該ディスプレイ用ハーフミラーフィルムを通して見た場合に、２ｍｍ×２ｍｍサイズの文字を５０ｃｍ離れた距離で目視観察し、以下の基準で評価した。
○：文字が確認できる。
△：特定角度で文字が確認できる。
×：文字が確認できない。
【００７６】
（１０）色目視認性
ディスプレイ用ハーフミラーフィルムをノートパソコン（パナソニック（株）製、ＣＦ−Ｎ９、画面サイズ縦１６５ｍｍ×横２６０ｍｍ）の明るさ設定を最も明るくした状態で全面黒色としたディスプレイ前面に置き、該ディスプレイ用ハーフミラーフィルムを通して見た場合に、以下の基準で評価した。
○：色付きが認識できない。
×：色付きが認識できる。
【００７７】
（１１）スジ視認性
ディスプレイ用ハーフミラーフィルムをノートパソコン（パナソニック（株）製、ＣＦ−Ｎ９、画面サイズ縦１６５ｍｍ×横２６０ｍｍ）の明るさ設定を最も明るくした状態で全面白色としたディスプレイ前面に置き、該ディスプレイ用ハーフミラーフィルムを通して見た場合に、以下の基準でスジの視認性を評価した。スジが直線状のものはスジ長を長径、スジが弧状のものは弦の長さを長径とした。なお、ディスプレイを通して視認できる長径５ｍｍ以上のスジは暗室下の方が視認し易いため、暗室下で評価した。
○：暗室下で長径５ｍｍ以上のスジが視認できない。
×：暗室下で長径５ｍｍ以上のスジが視認できる。
【００７８】
（１２）角度４５°での色目変化視認性
ディスプレイ用ハーフミラーフィルムをノートパソコン（パナソニック（株）製、ＣＦ−Ｎ９、画面サイズ縦１６５ｍｍ×横２６０ｍｍ）の明るさ設定を最も明るくした状態で全面黒色としたディスプレイ前面に置き、該ディスプレイ用ハーフミラーフィルム正面及び４５°の角度にて見た場合に、以下の基準で評価した。
〇：正面と４５°の角度で視認した際の色付き変化が認識できない
×：正面と４５°の角度で視認した際の色付き変化が認識できる
（原料）
（樹脂Ａ−１）
テレフタル酸ジメチル１００重量部、エチレングリコール６０重量部の混合物に、テレフタル酸ジメチル量に対して酢酸マグネシウム０．０９重量部、三酸化アンチモン０．０３重量部を添加して、常法により加熱昇温してエステル交換反応を行う。次いで、該エステル交換反応生成物に、テレフタル酸ジメチル量に対して、リン酸８５％水溶液０．０２０重量部を添加した後、重縮合反応槽に移行する。さらに、加熱昇温しながら反応系を除々に減圧して１ｍｍＨｇの減圧下、２９０℃で常法により重縮合反応を行い、固有粘度（ＩＶ）０．６３のポリエチレンテレフタレート（以下、ＰＥＴということがある）を得た。
【００７９】
（樹脂Ａ−２）
２，６−ナフタレンジカルボン酸ジメチル１００重量部、エチレングリコール６０重量部の混合物を用いた以外は、樹脂Ａ−１と同様に重合を行い、固有粘度（ＩＶ）０．６７のポリエチレンナフタレート（以下、ＰＥＮということがある）を得た。
【００８０】
（樹脂Ａ−３）
樹脂Ａ−１と樹脂Ａ−２を１：１で混合したポリエステル。
【００８１】
（樹脂Ｂ−１）
固有粘度（ＩＶ）０．５５のスピログリコール（ＳＰＧ）２１ｍｏｌ％、及びシクロヘキサンジカルボン酸（ＣＨＤＣ）２４ｍｏｌ％を共重合したポリエチレンテレフタレート。
【００８２】
（樹脂Ｂ−２）
固有粘度（ＩＶ）０．７２のシクロヘキサンジメタノール（ＣＨＤＭ）３０ｍｏｌ％を共重合したポリエチレンテレフタレート。
【００８３】
（樹脂Ｂ−３）
樹脂Ａ−１と樹脂Ｂ−２を６５：３５で混合した共重合ポリエチレンテレフタレート。
【００８４】
（樹脂Ｂ−４）
樹脂Ａ−１と樹脂Ｂ−２を１：３で混合した共重合ポリエチレンテレフタレート。
【００８５】
（易接着層の組成物−I）
・アクリル・ウレタン共重合樹脂（ａ）の水分散体：山南合成化学（株）製、サンナロンＷＧ６５８（固形分濃度３０重量％）
・イソシアネート化合物（ｂ）の水分散体：第一工業製薬（株）製、エラストロンＥ−３７（固形分濃度２８重量％）
・エポキシ化合物（ｃ）の水分散体：ＤＩＣ（株）製、ＣＲ−５Ｌ（固形分濃度１００重量％）
・ポリチオフェン構造を有する化合物および陰イオン構造を有する化合物からなる組成物（ｄ）の水分散体（固形分濃度１．３重量％）
・オキサゾリン化合物（ｅ）の水分散体：日本触媒（株）製、エポクロスＷＳ−５００（固形分濃度４０重量％）
・カルボジイミド化合物（ｆ）の水分散体：日清紡（株）製、カルボジライトＶ−０４（固形分濃度４０％）
・シリカ粒子（ｇ）：日揮触媒化成（株）製、スフェリカスラリー１４０（固形分濃度４０％）
・アセチレンジオール系界面活性剤（ｈ）：日信化学（株）製、オルフィンＥＸＰ４０５１（固形分濃度５０％）
・水系溶媒（ｉ）：純水
上記した（ａ）〜（ｈ）を固形分重量比で、（ａ）／（ｂ）／（ｃ）／（ｄ）／（ｅ）／（ｆ）／（ｇ）／（ｈ）＝１００／１００／７５／２５／６０／６０／１０／１５となるように混合し、かつ前記水系塗剤の固形分濃度が３重量％となるように（ｉ）を混合し、濃度調整した。
【００８６】
以下において、実施例５、６は、参考例５、６と読み替えるものとする。
（実施例１）
樹脂Ａ−１および樹脂Ｂ−１を、各々別のベント付き二軸押出機で２８０℃の溶融状態とした後、ギヤポンプおよびフィルターを介して、３０１個のスリットを有する部材を別個に３個有する９０１層のフィードブロックにて合流させた。なお、厚膜層となる両側の最表層は樹脂Ａ−１となり、樹脂Ａ−１と樹脂Ｂ−１が交互に積層され、かつ隣接する樹脂Ａ−１からなる層と樹脂Ｂ−１からなる層の層厚みは、ほぼ同じになるようにした。次いで、Ｔ−ダイに導いてシート状に成形した後、静電印加で表面温度２５℃に保たれたキャスティングドラムに密着させて急冷固化し、キャストフィルムを得た。
【００８７】
得られたキャストフィルムを７５℃に設定したロール群で加熱した後、延伸区間長１００ｍｍの間で、フィルム両面からラジエーションヒーターにより急速加熱しながら、縦方向に３．３倍延伸し、その後一旦冷却して一軸延伸フィルムを得た。次いで、該一軸延伸フィルムの両面に空気中でコロナ放電処理を施し、フィルムの塗れ張力を５５ｍＮ／ｍとし、＃４のメタバーで易接着層の組成物−Iをフィルムの両面に塗布した。
【００８８】
得られた一軸延伸フィルムをテンターに導き、１００℃の熱風予熱後、１１０℃の温度で横方向に３．５倍延伸した。延伸したフィルムは、そのままテンター内で２４０℃の熱風にて熱処理を行い、次いで、同温度にて幅方向に７％の弛緩処理を施し、その後、室温まで冷却してワインダーにて巻き取り、二軸延伸フィルムを得た。得られた二軸延伸された積層フィルムのフィルム全体厚みは、１２２μｍであった。この積層フィルムの層設計は図１の通りであり、スリット間隙を調整することにより、各層の層厚みを制御した。該積層フィルムの厚み方向の断面をＴＥＭ観察し、画像処理により層厚み分布を求めた。最表層となる層番号１及び層番号９０１の層厚みは何れも１０μｍであり、樹脂Ａ−１で構成される層番号２２６、層番号４５１、及び層番号６７６の層厚みは４μｍであった。このディスプレイ用ハーフミラーフィルムの特性及び評価結果を表１に示す。
【００８９】
（実施例２）
樹脂Ｂ−１を樹脂Ｂ−２に変更した以外は実施例１と同様にして、ディスプレイ用ハーフミラーフィルムを得た。結果を表１に示す。
【００９０】
（実施例３）
樹脂Ａ−１を樹脂Ａ−３、樹脂Ｂ−１を樹脂Ｂ−２に変更した以外は実施例１と同様にして、ディスプレイ用ハーフミラーフィルムを得た。結果を表１に示す。
【００９１】
（実施例４）
フィルムの層設計を図２、積層数が８０１となるようにフィードブロックのスリット形状等を変更して厚み調整し、積層フィルム全体厚みを１０８μｍとした以外は実施例１と同様にして、ディスプレイ用ハーフミラーフィルムを得た。最表層となる層番号１及び層番号８０１の層厚みはいずれも１０μｍであり、樹脂Ａ−１で構成される層番号２０１、層番号４０１、及び層番号６０１の層厚みは４μｍであった。結果を表１に示す。
【００９２】
（実施例５）
フィルムの層設計を図３となるようにフィードブロックのスリット形状を変更して厚み調整し、積層フィルム全体厚みを１１８μｍとした以外は実施例１と同様にして、ディスプレイ用ハーフミラーフィルムを得た。最表層となる層番号１及び層番号９０１の層厚みは何れも１０μｍであり、樹脂Ａ−１で構成される層番号３０１及び層番号６０１の層厚みは４μｍであった。結果を表１に示す。
【００９３】
（実施例６）
フィルムの層設計を図４となるようにフィードブロックのスリット形状を変更して厚み調整し、積層フィルム全体厚みを１１４μｍとした以外は実施例１と同様にして、ディスプレイ用ハーフミラーフィルムを得た。最表層となる層番号１及び層番号９０１の層厚みは何れも１０μｍであり、樹脂Ａ−１で構成される層番号４５１の層厚みは４μｍであった。結果を表１に示す。
【００９４】
（実施例７）
寸法１３０ｃｍ×１００ｃｍ×厚み３ｍｍの板ガラスを準備し、粘着剤に３Ｍ社製アクリル系粘着剤（ＯＣＡ）８１７２を準備した。粘着層の厚みは５０μｍである。クリーンルームで、シートラミネート機を用いて、最初に粘着剤と実施例１の手順で作成したディスプレイ用ハーフミラーフィルムを貼り合せ、次いで粘着剤が付いたディスプレイ用ハーフミラーフィルムと板ガラスとの貼り合せを行い、ディスプレイ用ハーフミラーガラス積層体を得た。結果を表１に示す。
【００９５】
（実施例８）
東洋インキ製造株式会社製水性グラビアインキ「アクワエコワール」の墨とメジウムを１：４で混合したインキを調整し、実施例１の手順で作成したディスプレイ用ハーフミラーフィルムの易接着処理面にグラビア印刷機により、印刷速度５０ｍ／ｍｉｎで印刷、６０℃の熱風で乾燥し、印刷したディスプレイ用ハーフミラーフィルムを得た。上記印刷をしたディスプレイ用ハーフミラーフィルムの印刷面に実施例７と同様に粘着剤および板ガラスを貼り合せ、ディスプレイ用ハーフミラーガラス積層体を得た。印刷厚みは１．５μｍであり、ガラス積層体としての波長帯域４００〜７００ｎｍにおける平均反射率は１５％、平均透過率はは１２％であった。結果を表１に示す。
【００９６】
（比較例１）
樹脂Ａ−１を樹脂Ａ−２、樹脂Ｂ−１を樹脂Ｂ−３に変更した以外は実施例１と同様にして、ディスプレイ用ハーフミラーフィルムを得た。結果を表１に示す。
【００９７】
（比較例２）
樹脂Ｂ−１を樹脂Ｂ−４に変更した以外は実施例１と同様にして、ディスプレイ用ハーフミラーフィルムを得た。結果を表１に示す。
【００９８】
（比較例３）
フィルムの層設計を図５となるようにフィードブロックのスリット形状を変更して厚み調整し、積層フィルム全体厚みを１１０μｍとした以外は実施例１と同様にして、ディスプレイ用ハーフミラーフィルムを得た。最表層となる樹脂Ａ−１で構成される層番号１及び層番号９０１の層厚みは何れも１０μｍであった。結果を表１に示す。
【００９９】
（比較例４）
フィルムの層設計を図６となるようにフィードブロックのスリット形状を変更して厚み調整し、積層フィルム全体厚みを１１０μｍとした以外は実施例１と同様にして、ディスプレイ用ハーフミラーフィルムを得た。最表層となる層番号１及び層番号９０１の層厚みは何れも０．５μｍであり、樹脂Ａ−１で構成される層番号２２６、層番号４５１、及び層番号６７６の層厚みは４μｍであった。結果を表１に示す。
【０１００】
（比較例５）
フィルムの層設計を図７、フィルム積層数が２０１となるようにフィードブロックのスリット形状等を変更し、厚み調整した以外は実施例１と同様にして、ディスプレイ用ハーフミラーフィルムを得た。最表層となる層番号１及び層番号２０１の層厚みは何れも１０μｍであり、樹脂Ａ−１で構成される層番号１０１の層厚みは４μｍであった。結果を表１に示す。
【０１０１】
（比較例６）
フィルム全体厚み２３μｍ、ヘイズ０．３％の単層透明ＰＥＴフィルムに、アルミを波長帯域４００〜７００ｎｍにおける平均透過率が５５％程度となるように蒸着させた。結果を表１に示す。
【０１０２】
【表１】
0006679855.tif 000002
【０１０３】
【表２】
0006679855.tif 000003
【産業上の利用可能性】
【０１０４】
本発明のディスプレイ用ハーフミラーフィルムは、優れた表面品位と低彩度を有し、視認角度による色変化が小さく、さらに優れた反射性と透過性を両立するため、それを用いたミラーディスプレイ装置として、例えば、各種表示装置、テレビジョン装置、デジタルサイネージ、携帯型電子機器、鏡用ディスプレイ装置等に好適に用いることができる。
【符号の説明】
【０１０５】
１：層番号
２：層厚み
３：厚膜層
４：Ａ層の層厚み分布
５：Ｂ層の層厚み分布
【図１】
0006679855.tif 000004
【図２】
0006679855.tif 000005
【図３】
0006679855.tif 000006
【図４】
0006679855.tif 000007
【図５】
0006679855.tif 000008
【図６】
0006679855.tif 000009
【図７】
0006679855.tif 000010